(57)【要約】【課題】他の膜との密着性が良く、剥離等する虞の無い塗膜の形成が可能な塗料とそれを用いた塗膜及びその製造方法並びに蛍光ランプを提供する。【解決手段】本発明の塗料は、イットリウム、アルミニウム、ユーロピウム、ハフニウム、ニオブ、バナジウム、ケイ素、ジルコニウムの群から選択される１種または２種以上の元素を含む無機化合物からなる保護膜形成用物質と、水と、必要に応じて低級アルコール、ケトン、エーテルの群から選択される１種または２種以上を含有し、低級アルコールは、メタノール、エタノール、１−プロパノール、２−プロパノール、１−ブタノール、２−ブタノールの群から選択される１種または２種以上、ケトンは、アセトン、メチルエチルケトン、ジエチルケトン、メチルイソブチルケトンの群から選択される１種または２種以上、エーテルは、ジエチルエーテル等である。【選択図】なし【特許請求の範囲】
【請求項１】
保護膜形成用物質と水とを含有してなることを特徴とする塗料。
【請求項２】
前記保護膜形成用物質は、イットリウム、アルミニウム、ユーロピウム、ハフニウム、ニオブ、バナジウム、ケイ素、ジルコニウムの群から選択される１種または２種以上の元素を含む無機化合物であることを特徴とする請求項１記載の塗料。
【請求項３】
さらに、低沸点有機溶媒を含有してなることを特徴とする請求項１または２記載の塗料。
【請求項４】
前記低沸点有機溶媒は、低級アルコール、ケトン、エーテルの群から選択される１種または２種以上であることを特徴とする請求項１、２または３記載の塗料。
【請求項５】
前記低級アルコールは、メタノール、エタノール、１−プロパノール、２−プロパノール、１−ブタノール、２−ブタノールの群から選択される１種または２種以上であることを特徴とする請求項４記載の塗料。
【請求項６】
請求項１ないし５のいずれか１項記載の塗料を用いて形成してなることを特徴とする塗膜。
【請求項７】
基材上に、請求項１ないし５のいずれか１項記載の塗料を塗布して塗布膜を形成し、次いで、この塗布膜を乾燥または乾燥・熱処理することを特徴とする塗膜の製造方法。
【請求項８】
請求項６記載の塗膜を透光性封止管の内部に形成してなることを特徴とする蛍光ランプ。
【発明の詳細な説明】
【技術分野】
【０００１】
本発明は、塗料とそれを用いた塗膜及び塗膜の製造方法並びに蛍光ランプに関し、更に詳しくは、他の膜との密着性が良くかつ剥離等の無い塗膜を形成することが可能な塗料とそれを用いた塗膜、この塗膜の製造方法、この塗膜を透光性封止管の内部に形成した蛍光ランプに関するものである。
【背景技術】
【０００２】
従来、パーソナルコンピュータ（ＰＣ）やワードプロセッサ（ＷＰ）等のＯＡ機器に用いられている液晶表示装置（ＬＣＤ）は、自発発光型ではないために外部にバックライトユニットを設ける必要があり、このバックライトユニットには冷陰極型の蛍光ランプが取り付けられている（特許文献１〜６参照）。
この蛍光ランプは、例えば、ガラス管の両端が封止された透光性封止管の内面に蛍光体からなる発光層を形成し、この透光性封止管内の両端部側にそれぞれ電極を設け、この透光性封止管内に水銀及びアルゴン等の希ガスを封入したものである。
【０００３】
ところで、近年、液晶表示装置においては、液晶モニタや液晶テレビジョンの分野では大型化が進む一方、ノート型パーソナルコンピュータ（ＰＣ）、携帯電話機、携帯情報端末等の過般型情報機器の分野では小型化、薄型化、軽量化が進んでいる。そして、これらの何れの分野においても、より薄く、より軽く、より高精細に、という要求に加えて、より省電力であることが強く求められている。
液晶表示装置は消費電力が極めて小さく、この消費電力の多くの部分を占めるのはバックライトにおける電力消費である。このため、バックライトの光源として用いられる蛍光ランプとしては、同一消費電力であればより高輝度のものが、また、同一輝度であればより省電力のものが求められている。
【０００４】
このように、蛍光ランプに対して高出力化が求められているために、透光性封止管の内壁にかかる負荷が大きくなり、その結果、黒化等により封止管の透明性が損なわれるという問題が生じている。
そこで、透光性封止管と蛍光体層との間に金属酸化物等からなる保護膜を設けることにより、水銀や紫外線に起因する黒化の発生を防止するとともに、輝度の劣化を抑制した蛍光ランプが提案されている（特許文献７参照）。
この蛍光ランプでは、透光性封止管の内壁に、有機溶媒を含む保護膜形成用塗料を塗布し、乾燥することにより保護膜が形成され、この保護膜上に蛍光体スラリを塗布し、乾燥することにより、蛍光体膜が形成される。
【特許文献１】特開２００１−１５０６５号公報
【特許文献２】特開２００２−２２２６３７号公報
【特許文献３】特開２００３−１６９９４号公報
【特許文献４】特開２００５−１１６６５号公報
【特許文献５】特開２００３−１２３６９１号公報
【特許文献６】特開２００１−７６６７２号公報
【特許文献７】特開平１１−３１２４９１号公報
【発明の開示】
【発明が解決しようとする課題】
【０００５】
ところで、従来の保護膜を備えた蛍光ランプでは、保護膜形成用塗料の主成分が有機溶媒であるために、得られた保護膜も有機溶媒に対して溶出し易く、したがって、次工程において保護膜上に酢酸ブチル等を主成分とする蛍光体スラリを塗工する際に、保護膜が一部溶解し、膜が剥がれてしまうという問題点があった。
このような膜ハガレが生じた場合、蛍光体スラリの塗膜に塗りムラが生じたり、この塗膜に微小突起が発生したり、さらには塗膜のうちに塗工されない部分が生じたり等の不具合が生じることとなる。これらの不具合は、蛍光ランプの輝度を低下させる要因になる。
【０００６】
本発明は、上記の課題を解決するためになされたものであって、その上に積層される膜との密着性が良く、この膜が剥離等する虞の無い塗膜を形成することが可能な塗料とそれを用いた塗膜、製造工程の短縮及び製造コストの削減が可能な塗膜の製造方法、この塗膜を透光性封止管の内部に形成することにより、その上に形成される蛍光体層が剥離する虞のない蛍光ランプを提供することを目的とする。
【課題を解決するための手段】
【０００７】
本発明者等は、上記の課題を解決するために鋭意検討を重ねた結果、保護膜を形成するための塗料に用いられる溶媒として、蛍光体スラリに用いられている酢酸ブチル等の有機溶媒に溶解しない水を成分として含むこととすれば、この塗料を塗工して得られた膜が蛍光体スラリ等の非水系塗料に含まれる酢酸ブチル等の溶媒に対しても溶解する虞が無く、したがって、膜が剥がれてしまうという虞もないことを見出し、本発明を完成するに至った。
【０００８】
すなわち、本発明の塗料は、保護膜形成用物質と水とを含有してなることを特徴とする。
【０００９】
前記保護膜形成用物質は、イットリウム、アルミニウム、ユーロピウム、ハフニウム、ニオブ、バナジウム、ケイ素、ジルコニウムの群から選択される１種または２種以上の元素を含む無機化合物であることが好ましい。
この塗料は、さらに、低沸点有機溶媒を含有してなることが好ましい。
前記低沸点有機溶媒は、低級アルコール、ケトン、エーテルの群から選択される１種または２種以上であることが好ましい。
前記低級アルコールは、メタノール、エタノール、１−プロパノール、２−プロパノール、１−ブタノール、２−ブタノールの群から選択される１種または２種以上であることが好ましい。
【００１０】
本発明の塗膜は、本発明の塗料を用いて形成してなることを特徴とする。
本発明の塗膜の製造方法は、基材上に、本発明の塗料を塗布して塗布膜を形成し、次いで、この塗布膜を乾燥または乾燥・熱処理することを特徴とする。
【００１１】
本発明の蛍光ランプは、本発明の塗膜を透光性封止管の内部に形成してなることを特徴とする。
【発明の効果】
【００１２】
本発明の塗料によれば、保護膜形成用物質と水とを含有したので、この塗料を塗工することにより、塗膜中の保護膜形成用物質が水に覆われることとなり、保護膜形成用物質が酢酸ブチル等の有機溶媒を含む非水系塗料に溶解するのを防止することができる。したがって、この塗料を塗工して得られた膜の剥離を防止することができ、よって、空隙（ポア）の少ない緻密な膜を形成することができる。
【００１３】
また、この塗料に、さらに、アルコールを含有したことにより、溶媒の乾燥工程、または乾燥・熱処理工程の時間短縮が可能になり、製造工程の短縮及び製造コストの削減を図ることができる。
【００１４】
本発明の塗膜によれば、本発明の塗料を用いて形成したので、塗膜が酢酸ブチル等の有機溶媒を含む非水系塗料に溶解するのを防止することができ、したがって、膜の剥離を防止することができる。その結果、空隙（ポア）の少ない緻密な膜とすることができる。
【００１５】
本発明の塗膜の製造方法によれば、基材上に、本発明の塗料を塗布して塗布膜を形成し、次いで、この塗布膜を乾燥または乾燥・熱処理するので、酢酸ブチル等の有機溶媒を含む非水系塗料に溶解する虞が無く、したがって、膜の剥離の虞が無く、しかも、空隙（ポア）の少ない緻密な膜を、容易かつ安価に作製することができる。
【００１６】
本発明の蛍光ランプによれば、本発明の塗膜を透光性封止管の内部に形成したので、空隙（ポア）の少ない緻密な保護膜とすることができ、この保護膜上に塗工される蛍光体塗膜を空隙（ポア）の少ない緻密な膜とすることができる。よって、蛍光体層における蛍光発光を安定化させることができる。
【発明を実施するための最良の形態】
【００１７】
本発明の塗料とそれを用いた塗膜及び塗膜の製造方法並びに蛍光ランプを実施するための最良の形態について説明する。
なお、この形態は、発明の趣旨をより良く理解させるために具体的に説明するものであり、特に指定のない限り、本発明を限定するものではない。
【００１８】
「塗料」
本発明の塗料は、保護膜形成用物質と水とを含有してなる保護膜形成用塗料である。
この保護膜形成用物質としては、イットリウム、アルミニウム、ユーロピウム、ハフニウム、ニオブ、バナジウム、ケイ素、ジルコニウムの群から選択される１種または２種以上の元素を含む無機化合物であることが好ましい。
この無機化合物としては、酸化イットリウム、酸化アルミニウム、酸化ユーロピウム、酸化ハフニウム、酸化ニオブ、酸化バナジウム、酸化ケイ素、酸化ジルコニウム等の金属酸化物が挙げられる。
【００１９】
この塗料に用いられる溶媒は、基本的には水を含有するものであり、さらには低沸点有機溶媒を含有するものである。この溶媒中の水の含有率は、１０重量％以上かつ５０重量％以下が好ましく、より好ましくは２０重量％以上かつ３５重量％以下である。
この低沸点有機溶媒は、１気圧（１ａｔｍ＝１０１３．２５ｈＰａ）下における沸点が１００℃以下の有機溶媒であり、低級アルコール、ケトン、エーテルの群から選択される１種または２種以上が好適に用いられる。
【００２０】
この低級アルコールとしては、メタノール、エタノール、１−プロパノール、２−プロパノール、１−ブタノール、２−ブタノールの群から選択される１種または２種以上が好適に用いられる。
また、ケトンとしては、アセトン、メチルエチルケトン、ジエチルケトン、メチルイソブチルケトンの群から選択される１種または２種以上が好適に用いられる。
また、エーテルとしては、沸点が１００℃以下であるジエチルエーテル、ジプロピルエーテル、ジイソプロピルエーテル、メチルブチルエーテル、メチルイソブチルエーテルの群から選択される１種または２種以上が好適に用いられ、特にジエチルエーテルが好ましい。
【００２１】
この塗料には、用途や仕様に応じて上記の他、高沸点有機溶媒、樹脂等の有機高分子、硼珪酸亜鉛ガラス等の低融点ガラス、上記以外の無機化合物、分散剤等を含有していてもよい。
この高沸点有機溶媒は、１気圧（１ａｔｍ＝１０１３．２５ｈＰａ）下における沸点が１００℃を越える水溶性の有機溶媒であり、例えば、ジアセトンアルコール、フルフリルアルコール、エチレングリコール、プロピレングリコール、ブチレングリコール、ヘキシレングリコール等のアルコール類、エチレングリコールモノメチルエーテル（メチルセロソルブ）、エチレングリコールモノエチルエーテル（エチルセロソルブ）、エチレングリコールモノブチルエーテル（ブチルセロソルブ）、ジエチレングリコールモノメチルエーテル、ジエチレングリコールモノエチルエーテル等のエーテル類、アセチルアセトン、アセト酢酸エステル等のケトン類から選択される１種または２種以上を用いることができる。
【００２２】
また、上記以外の無機化合物としては、マグネシウム、亜鉛、セリウム、ガリウム、ストロンチウムの群から選択される１種または２種以上を含む無機化合物が好適に用いられ、例えば、酸化マグネシウム、酸化亜鉛、酸化セリウム、酸化ガリウム、酸化ストロンチウム等の金属酸化物が挙げられる。
【００２３】
本発明の塗料は、保護膜形成用物質と、水と、必要に応じて低沸点有機溶媒、高沸点有機溶媒、樹脂等の有機高分子、硼珪酸亜鉛ガラス等の低融点ガラス、上記の保護膜形成用物質以外の無機化合物、分散剤等とをビーズミル等の分散機を用いて均一に分散させることで作製することができる。
【００２４】
「塗膜の製造方法」
本発明の塗膜の製造方法は、基材上に、本発明の塗料を塗布して塗布膜を形成し、次いで、この塗布膜を、大気中にて乾燥または乾燥・熱処理する方法である。
基材としては、熱処理温度に耐える基材であればよく、ガラス基材、透光性のセラミックス基材等が好適に用いられる。
特に、この塗膜を蛍光ランプに適用する場合には、蛍光ランプの仕様に適合可能なガラス管が好適に用いられる。
【００２５】
塗布に際しては、形成された後の塗膜の膜厚が０．１μｍ〜５．０μｍ、好ましくは０．３μｍ〜１．５μｍとなるような塗布量とすることが好ましい。
塗布方法としては、平面バックライトでも使用できることから、スピンコート法、ロールコート法、スプレーコート法、バーコート法、ディップコート法、メニスカスコート法、吸上げ塗工法、フローコート法等、通常のウエットコート法を用いることができる。特に、蛍光ランプのようにガラス管の内面に塗膜を形成する場合、吸上げ塗工法、フローコート法等が好適に用いられる。
【００２６】
次いで、この塗布膜を、大気中にて乾燥または乾燥・熱処理する。
乾燥温度は、塗料に含まれる溶媒が充分に散逸する温度であればよく、例えば、常温（２５℃）〜１００℃である。
この乾燥工程では、塗布膜が充分乾燥すればよく、加熱だけの乾燥でもよく、空気を吹き付けてもよい。具体的には、常温のエアブローでも、熱風を吹き付けてもよい。
熱処理は、５００℃〜８００℃の範囲の温度にて、蛍光ランプに不具合が生じない範囲で所定時間行う。
【００２７】
本発明の塗料は水系塗料であるから、上記の塗布膜を非水系塗料である蛍光体スラリにより製膜された塗布膜と同時に熱処理することも可能である。
この場合、基材上に、本発明の塗料を塗布して塗布膜を形成し、次いで、蛍光体スラリを塗布して第２の塗布膜を形成し、この２層構造の塗布膜を大気中にて乾燥または乾燥・熱処理すればよい。
【００２８】
「蛍光ランプ」
本発明の塗膜を透光性封止管の内部に形成することで、空隙（ポア）の少ない緻密な保護膜とすることができ、この保護膜上に塗工される蛍光体塗膜を空隙（ポア）の少ない緻密な膜とすることができる。よって、蛍光体層における蛍光発光が安定化した蛍光ランプを得ることが可能である。
図１は、本発明の一実施形態の蛍光ランプを示す縦断面図、図２は同横断面図であり、図において、１は両端が封止されたガラス管からなる透光性封止管、２は本発明の塗膜であり透光性封止管１の内壁全体（内面）に形成された保護膜、３は赤色系発光蛍光体、緑色系発光蛍光体及び青色系発光蛍光体の混合物からなる蛍光体層、４は透光性封止管１内の両端部側にそれぞれ設けられた電極、５は電極４に電気的に接続されたリード線である。
【００２９】
また、Ｇは透光性封止管１内に封入された封入ガスであり、この封入ガスＧは、水銀、及びアルゴン等の希ガスや窒素等の不活性ガスにより構成されている。
また、保護膜２は、電極４、４間に高周波高電圧を印加した場合に、透光性封止管１に含まれている物質とガスＧに含まれる水銀とが反応してアマルガムを生成するのを防止する機能を備えている膜である。
【００３０】
この蛍光ランプでは、透光性封止管１の内壁全体に本発明の塗料を塗布し、大気中にて乾燥または乾燥・熱処理することで、空隙（ポア）の少ない緻密な保護膜２を形成したものであるから、この緻密な保護膜２上に製膜された蛍光体層３も空隙（ポア）の少ない緻密な膜となり、よって、蛍光体層３における電子放射性物質による電子放射を安定化することができる。
以上により、蛍光体層における蛍光発光が安定化した蛍光ランプを提供することができる。
【００３１】
なお、本実施形態の蛍光ランプでは、透光性封止管１の内壁全体に保護膜２を製膜し、この保護膜２上に蛍光体層３を製膜した構成としたが、この蛍光体層３上にさらに、第２の保護膜を製膜した３層構造としてもよく、また、透光性封止管１の内壁全体に蛍光体層３を製膜し、この蛍光体層３上に保護膜２を製膜した構成としてもよい。
【実施例】
【００３２】
以下、実施例及び比較例により本発明を具体的に説明するが、本発明はこれらの実施例によって限定されるものではない。
【００３３】
［塗料の調整］
「実施例１」
酸化イットリウム（Ｙ２Ｏ３）粉末を、分散剤を含む水中にビーズミルを用いて分散させ、その後ビーズを分離し、酸化イットリウム（Ｙ２Ｏ３）を５重量％含む実施例１の酸化イットリウム塗料を作製した。
【００３４】
「実施例２」
酸化イットリウム（Ｙ２Ｏ３）粉末を、分散剤を含む水と２−プロパノールの混合液（水：２−プロパノール＝１：４）中にビーズミルを用いて分散させ、その後ビーズを分離し、酸化イットリウム（Ｙ２Ｏ３）を５重量％含む実施例２の酸化イットリウム塗料を作製した。
【００３５】
「比較例１」
酸化イットリウム（Ｙ２Ｏ３）粉末を、分散剤を含む２−プロパノール中にビーズミルを用いて分散させ、その後ビーズを分離し、酸化イットリウム（Ｙ２Ｏ３）を５重量％含む比較例１の酸化イットリウム塗料を作製した。
【００３６】
「比較例２」
酸化イットリウム（Ｙ２Ｏ３）粉末を、分散剤を含む酢酸−ｎ−ブチル中にビーズミルを用いて分散させ、その後ビーズを分離し、酸化イットリウム（Ｙ２Ｏ３）を５重量％含む比較例２の酸化イットリウム塗料を作製した。
【００３７】
［塗料の評価］
実施例１、２及び比較例１、２各々の塗料の乾燥速度と、透明性の評価項目である全光線透過率及び曇り度とを下記の方法により評価した。
【００３８】
（１）乾燥速度
塗料を、１辺１０ｃｍで厚さ２ｍｍのガラス板に膜厚が０．３μｍになるように塗布し、得られた塗布膜を室温２０℃、湿度５０％の条件下に放置し、この塗布膜が全て乾燥するまでの時間を測定した。この塗布膜の評価は、下記の４段階で行った。
◎：６０秒未満で乾燥
○：６０秒以上〜１２０秒未満で乾燥
△：１２０秒以上〜１８０秒未満で乾燥
×：１８０秒以上で乾燥
【００３９】
（２）全光線透過率
上記の塗布膜の全光線透過率をＨａｚｅ Ｍｅｔｅｒ ＮＤＨ２０００（日本電色工業社製）を用いて測定した。ここでは、塗布膜が形成されていないガラス板の全光線透過率を１００％として補正し、評価を下記の４段階で行った。
◎：９９．０％以上〜１００％
○：９８．０％以上〜９９．０％未満
△：９５．０％以上〜９８．０％未満
×：９５．０％以下
【００４０】
（３）曇り度
上記の塗布膜のヘーズ値をＨａｚｅ Ｍｅｔｅｒ ＮＤＨ２０００（日本電色工業社製）を用いて測定し、このヘーズ値に基づき曇り度の評価を下記の４段階で行った。
◎：０％〜０．５％未満
○：０．５％以上〜１．０％未満
△：１．０％以上〜３．０％未満
×：３．０％以上
これらの評価結果を表１に示す。
【００４１】
［蛍光ランプの作製］
実施例１、２及び比較例１、２各々の塗料を用いて、実施例１、２及び比較例１、２各々の蛍光ランプを作製した。
【００４２】
まず、蛍光ランプ用のガラス管を用意し、このガラス管の内面に吹上げ塗工法を用いて実施例１の塗料を膜厚が０．３μｍとなるように塗布し、この塗布膜を大気中、９０℃にて５分、エアブローしながら乾燥を行い、塗膜とした。
次いで、この塗膜上に、吹上げ塗工法を用いて蛍光体スラリを膜厚が３μｍとなるように塗布し、大気中、９０℃にて５分、エアブローしながら乾燥を行った。
次いで、大気中、８００℃にて３０分間、熱処理を行った。その後、このガラス管に電極やリード線を取り付けて封止し、実施例１の蛍光ランプを作製した。蛍光体層としては、赤色系発光蛍光体、緑色系発光蛍光体及び青色系発光蛍光体の混合物と、ニトロセルロースを含む酢酸−ｎ−ブチルとの混合物を用いた。
【００４３】
［蛍光ランプの評価］
実施例１、２及び比較例１、２各々の蛍光ランプの初期輝度及び保護作用を下記の方法により評価した。測定装置は、全光束測定装置 ＯＳＰ−１５０（オプトシリウス社製）を用いた。
【００４４】
（１）初期輝度
蛍光ランプを２０本作製し、これらの蛍光ランプの明るさ（光束）を測定し、基準値として比較例１の蛍光ランプ２０本の明るさの平均値を１００としたときの数値を下記の４段階で評価した。
◎：１０５以上
○：１０２以上〜１０５未満
△：９８以上〜１０２未満
×：９８未満
【００４５】
（２）保護作用
蛍光ランプを２０本作製し、これらの蛍光ランプを２０００時間連続点灯した後の明るさ（光束）を測定し、基準値として比較例１の蛍光ランプ２０本の明るさの平均値を１００としたときの数値を下記の４段階で評価した。
◎：１０５以上
○：１０２以上〜１０５未満
△：９８以上〜１０２未満
×：９８未満
これらの評価結果を表１に示す。
【００４６】
【表１】
2008150420.tif 000002
【００４７】
これらの評価結果によれば、実施例１、２は、全光線透過率、曇り度、初期輝度及び保護作用共に優れており、空隙の少ない緻密な膜が得られていることが分かった。
一方、比較例１、２は、実施例１、２に比べて、乾燥速度は速いものの全光線透過率、曇り度、初期輝度共に劣っており、保護作用についてもバラツキが大きいものであった。
【図面の簡単な説明】
【００４８】
【図１】本発明の一実施形態の蛍光ランプを示す縦断面図である。
【図２】本発明の一実施形態の蛍光ランプを示す横断面図である。
【符号の説明】
【００４９】
１  透光性封止管
２  電子放射機能を有する保護膜
３  蛍光体層
４  電極
５  リード線
Ｇ  封入ガス
【図１】
2008150420.tif 000003
【図２】
2008150420.tif 000004